(57)【要約】透明なフルオロポリマーフィルムによって保護された画像を有する物品を製造する方法は、フルオロポリマーフィルムの内面を、そのフルオロポリマーフィルムと相溶性の疎水性インク受容ポリマー組成物の層でコーティングする工程を含む。画像は、非水性の溶剤型インクが供給されるインクジェット・プリントヘッドを用いて、疎水性インク受容ポリマー組成物の層上に印刷される。次いで、基材に対して、前記内面が前記基材に対面する状態で、その透明な、印刷されたフルオロポリマーフィルムを付着し、それによって前記画像が、フルオロポリマーフィルムを通して見ることが可能であり、かつフルオロポリマーフィルムによって保護される。【特許請求の範囲】
【請求項１】
内面および外面を有する透明なフルオロポリマーフィルムによって保護された画像を有する物品を製造する方法であって、
前記フルオロポリマーフィルムの前記内面を、前記フルオロポリマーフィルムと相溶性の疎水性インク受容ポリマー組成物の層でコーティングする工程と、
非水性の溶剤型インクが供給されるインクジェット・プリントヘッドを用いて、疎水性インク受容組成物の前記層上に画像を印刷する工程と、
基材に対して、前記内面が前記基材に対面する状態で、前記透明なフルオロポリマーフィルムを付着し、それによって前記画像が、前記フルオロポリマーフィルムを通して見ることが可能であり、かつ前記フルオロポリマーフィルムによって保護される工程と
を含むことを特徴とする方法。
【請求項２】
前記プリントヘッドが、前記非水性の溶剤型インクの供給と接触する圧電結晶に電圧パルスをかけることによって操作され、その結果として、前記インクヘッド内に前記インクを放出するための圧力パルスが発生することを特徴とする請求項１に記載の方法。
【請求項３】
前記疎水性インク受容ポリマー組成物が、前記非水性の溶剤型インク中の溶剤のバランスの取れた溶剤吸収を提供することを特徴とする請求項１に記載の方法。
【請求項４】
前記疎水性インク受容ポリマー組成物が、アミン官能性ポリマー、脂肪族ポリエステル、およびそれらが架橋されたポリエステル−ウレタン生成物から選択されるポリマーを含むことを特徴とする請求項１に記載の方法。
【請求項５】
前記疎水性インク受容ポリマー組成物が、架橋ポリマーを含むことを特徴とする請求項１に記載の方法。
【請求項６】
前記疎水性インク受容ポリマー組成物が、熱活性化可能な接着剤であり、かつ前記付着工程が、熱を供給して前記熱活性化可能な接着剤を活性化する工程を含むことを特徴とする請求項１に記載の方法。
【請求項７】
前記疎水性インク受容ポリマー組成物が、アミン官能性ポリマーを含むことを特徴とする請求項１に記載の方法。
【請求項８】
前記フルオロポリマーフィルムと相溶性の前記疎水性インク受容ポリマー組成物が、アミン官能性アクリルコポリマーを含むことを特徴とする請求項１に記載の方法。
【請求項９】
前記フルオロポリマーフィルムと相溶性の前記疎水性インク受容ポリマー組成物が、架橋されたアミン官能性アクリルコポリマーを含むことを特徴とする請求項１に記載の方法。
【請求項１０】
印刷後に、前記フルオロポリマーフィルムの前記内面に感圧接着剤を塗布する工程をさらに含み、前記付着工程が、前記感圧接着剤を活性
化するために圧力をかける工程を含むことを特徴とする請求項１に記載の方法。
【請求項１１】
前記疎水性インク受容組成物が、前記感圧接着剤と相溶性であることを特徴とする請求項１０に記載の方法。
【請求項１２】
前記フルオロポリマーが、トリフルオロエチレン、ヘキサフルオロプロピレン、モノクロロトリフルオロエチレン、ジクロロジフルオロエチレン、テトラフルオロエチレン、パーフルオロブチルエチレン、パーフルオロ（アルキルビニルエーテル）、フッ化ビニリデン、およびフッ化ビニルのポリマーならびにコポリマー、それらのブレンド、および非フルオロポリマーと前記ポリマーのブレンドから選択されることを特徴とする請求項１に記載の方法。
【請求項１３】
前記フルオロポリマーが、ポリフッ化ビニル、フッ素化されたエチレン／プロピレンコポリマー、エチレン／テトラフルオロエチレンコポリマー、テトラフルオロエチレン／パーフルオロ（アルキルビニルエーテル）コポリマー、ポリフッ化ビニリデン、ならびにポリフッ化ビニリデンとアクリルポリマーとのブレンドから選択されることを特徴とする請求項１２に記載の方法。
【請求項１４】
前記ポリマーフィルムが、押出し成形によって形成されることを特徴とする請求項１に記載の方法。
【請求項１５】
前記ポリマーフィルムが、配向されることを特徴とする請求項１４に記載の方法。
【請求項１６】
前記ポリマーフィルムが、流延によって形成されることを特徴とする請求項１に記載の方法。
【請求項１７】
前記フルオロポリマーフィルムまたは前記疎水性インク受容ポリマー組成物、あるいは前記フルオロポリマーフィルムおよび前記インク受容ポリマー組成物の両方が、光安定剤を含有することを特徴とする請求項１に記載の方法。
【発明の詳細な説明】
【０００１】
（発明の分野）
本発明は、透明なフルオロポリマーフィルムによって保護された印刷画像を有する物品を製造する方法に関する。
【０００２】
（発明の背景）
フルオロポリマーフィルムは、金属、木材、および熱可塑性ポリマーおよび熱硬化性ポリマーなどの様々な基材の保護および装飾用オーバーレイとして長年使用されている。優れた耐薬品性および耐候性を有することから、フルオロポリマーフィルムの薄層は、外面および内面での使用の両方で、耐久性の低い基材を損傷から保護することができる。透明なフルオロポリマーオーバーレイフィルムは、印刷された基材上の画像を保護するのにもまた使用されている。
【０００３】
フルオロポリマーフィルムを屋外使用に対して好ましいものにするその特性は、画像を直接受け入れる、フルオロポリマー基材の能力を妨げるものである。フルオロポリマー樹脂は、それらの低い表面エネルギーおよび非粘着性ならびに耐熱性および耐薬品性でよく知られている。これらの理由で、フルオロポリマーフィルムは、汚れ、しみ、落書き、および日光の影響に耐える。しかしながら、これらのフルオロポリマー組成物は、ほかの材料、特に異種材料に容易に貼り付かない。市販の多くのインクは、フルオロポリマー表面上で液溜まりをつくる傾向がある。
【０００４】
フルオロポリマーフィルム上への直接的な印刷は、ＫｕｍｅらによるＥＰ　１，０２４，０２０に記載されており、フルオロポリマー含有インクは、熱転写技術を用いることによって、フルオロポリマーフィルムに塗布される。そして、インクとフィルムとの間に相溶性はあるが、その画像は自然条件に直接暴露されると記載されている。
【０００５】
ＭｃＮａｕｌ等による米国特許第５，２２５，２６０号には、ポリフッ化ビニルなどのフルオロポリマーフィルムが、屋外看板用の基材として使用されていることが開示されている。画像は、フルオロポリマーフィルム上に印刷され、識別、広告、指示情報等の目的で、トラックおよびトラックトレーラーなどの車両に付着される。かかる画像をポリフッ化ビニルが受け入れるようにするために、そのフィルムは表面処理される。これらの車両用の用途ならびに注文内面装飾の場合、スクリーン印刷技術に依存して、フルオロポリマーフィルム上に画像を作製するのが一般的である。しかしながら、スクリーン印刷技術では、個々のマスクを、新しい画像それぞれに対して製造する必要がある。グラフィックまたはデザインの小さな変更にも、新しいマスクが必要である。特にわずか数種類の標識を製造する場合、マスクの製造は、柔軟性がなく、高価である。さらに、フルオロポリマー表面上に付着性および耐久性を付与するために、大部分のスクリーン印刷インクには、オーブンベーキングまたは紫外線暴露による硬化工程が必要である。
【０００６】
さらに最近では、インクジェット印刷の利点が認められてきている。低コストで、広範囲の用途に対して、高品質カラー画像を製造することができる。この技術は非常に柔軟性があり、ちらし、ポスター、横断幕および広告掲示板を含む、すべてのサイズの標識および表示の製造を可能にする。画像はデジタル方式で保存することが可能であり、容易かつ頻繁に変更することができる。
【０００７】
一般に、インクジェット方式では、ノズルから出るインク滴を基材上に堆積することによって画像が形成される。熱によるバブルジェット（登録商標）方式（一般に、サーマルインクジェットプリンターと呼ばれる）は、抵抗加熱によってインクの相変化を促進する。最も一般的には、水性インクが加熱され、その結果生じた蒸気は、インク滴をノズルから基材上に噴出させる。その基材は、印刷画像がにじむのを防ぐために、堆積されたインク滴を素早く吸収できなければならない。したがって、印刷前に基材に塗布される吸水性インク受容層を開発することに、多大な関心が向けられている。これは、基材が紙よりもむしろ、プラスチックフィルムまたはシートである場合に、特に当てはまる。
【０００８】
サーマルインクジェットプリンターは、デジタル処理の利点を提供するが、吸水層の必要性は、費用が高く、環境において水による害を与える傾向がある。おそらく、溶媒が早く蒸発または吸収される溶剤型インクを有するインクジェット法のほうが、プラスチック基材に良く適している。溶剤型インクジェット印刷は、合成ポリマーフィルム上に印刷するのを可能にする。溶液型インクが用いられる、特に有用なインクジェット法は、ピエゾ方式印刷である。ピエゾ方式印刷は、圧電結晶に電圧をかけて、プリントヘッドに圧力パルスを生じさせ、インク液滴を放出する工程を含む。しかしながら、処理されたフルオロポリマーでさえ、市販のピエゾ方式プリンターに受け入れ易いわけではないことが見出されている。それらの耐薬品性のために、フルオロポリマーフィルムは、この技術によって、直接その上に印刷するのが困難または不可能である。吸水層の欠点の無い、フルオロポリマーによる保護と組み合わせたデジタル印刷の利点は、ピエゾ方式インクジェット印刷技術でフルオロポリマー上に印刷する手段を発見することができれば、達成することができる。
【０００９】
透明な耐候性フルオロポリマーフィルムに使用することができる溶剤型インクのインク受容組成物が必要とされている。かかる組成物は、デジタル・インクジェットプリンターにより、保護画像を形成することを可能にするであろう。印刷されたフルオロポリマーフィルムを基材に付着するための相溶性接着剤もまた必要とされている。
【００１０】
（発明の概要）
本発明は、透明なフルオロポリマーフィルムによって保護された画像を有する物品を製造する方法に関する。その方法は、フルオロポリマーフィルムの内面を、フルオロポリマーフィルムと相溶性の疎水性インク受容ポリマー組成物の層でコーティングする工程を含む。画像は、非水性の溶剤型インクを供給されるインクジェット・プリントヘッドを用いて、疎水性インク受容ポリマー組成物の層上に印刷される。次いで、基材に対して、内面が基材に対面する状態で、透明な印刷されたフルオロポリマーフィルムを付着し、それによって画像は、フルオロポリマーフィルムを通して見ることが可能であり、かつフルオロポリマーフィルムによって保護される。
【００１１】
疎水性インク受容コーティング用の好ましいポリマーは、アミン官能性ポリマー、脂肪族ポリエステル、およびそれらが架橋されたポリエステル−ウレタン生成物である。一実施形態において、疎水性インク受容ポリマー組成物は、熱活性化可能な接着剤であり、付着工程は、熱を供給して熱活性化可能な接着剤を活性化する工程を含む。その疎水性インク受容ポリマー組成物には、アミン官能性アクリルコポリマーを用いることが好ましい。他の実施形態では、付着工程は、印刷後に感圧接着剤を保護フィルムの内面に塗布し、その感圧接着剤を活性化するために圧力をかけることによって達成される。
【００１２】
本発明は、透明なフルオロポリマーフィルムによって保護された画像を有する物品を製造する方法を提供する。疎水性インク受容ポリマー組成物の層を有するフルオロポリマーフィルムによって、非水性の溶剤型インクを供給されるインクジェット・プリントヘッドを用いて、フルオロポリマーフィルム上に優れた品質の印刷画像を直接、裏面印刷することが可能になる。
【００１３】
（発明の詳細な説明）
フルオロポリマーフィルム
本発明は、特にトリフルオロエチレン、ヘキサフルオロプロピレン、モノクロロトリフルオロエチレン、ジクロロジフルオロエチレン、テトラフルオロエチレン、パーフルオロブチルエチレン、パーフルオロ（アルキルビニルエーテル）、フッ化ビニリデン、フッ化ビニルのポリマーおよびコポリマー、ならびにそれらのブレンド、ならびに非フルオロポリマーとフルオロポリマーのブレンドを含むものから製造されたフィルムなど広い範囲のフルオロポリマーフィルムに適用することが可能である。例えば、フルオロポリマーは、特にフッ素化されたエチレン／プロピレンコポリマー、すなわちＦＥＰ樹脂、エチレン／テトラフルオロエチレンのコポリマー、テトラフルオロエチレン／パーフルオロ（プロピルビニルエーテル）のコポリマー、エチレン／クロロトリフルオロエチレンのコポリマー、フッ化ビニリデン／ヘキサフルオロプロピレンのコポリマー、フッ化ビニリデン／パーフルオロ（アルキルビニルエーテル）ジポリマー、テトラフルオロエチレンとのターポリマー、ポリフッ化ビニリデンホモポリマー（ＰＶＤＦ）、およびポリフッ化ビニルホモポリマー（ＰＶＦ）が挙げられる。
【００１４】
フルオロポリマーは、添加剤として１種以上の光安定剤を含むことが可能であり、本発明の物品中に組み込んだ場合には、光安定剤は、日光暴露により生じる損傷を低減することによって、印刷画像が保護される。光安定剤の添加剤は、ヒドロキシベンゾフェノンおよびヒドロキシベンゾトリアゾールなど、紫外線を吸収する化合物を含む。可能性のある他の安定剤添加剤には、ヒンダードアミン光安定剤（ＨＡＬＳ）および酸化防止剤が含まれる。
【００１５】
本発明のフルオロポリマーフィルムは透明であり、フィルムの内面上に印刷された画像は、ポリマーフィルムを通して見ることが可能である。「透明な」とは、そのポリマーフィルムが光学的に透明であるという意味である。したがって、ポリマーフィルムは透明であるか、またはそれを通って目に見える画像で色を帯びていてもよい。画像が、特定の配向、またはポリマ−フィルムを通して読むことが可能であるべき言葉を必要とするデザインである場合、内面上に画像を裏面印刷することが好ましい。フィルムの内面上に画像を印刷する本発明では、ポリマーフィルムは、フルオロポリマーフィルムと基材との間に挟まれる画像を覆う保護フィルムとしての役割を果たす。透明なフルオロポリマーフィルムは、摩耗、湿気、しみ、化学物質、日光、落書き等から画像を保護する。フルオロポリマーは特に、耐薬品性および耐熱性および非粘着性であることから、本発明に十分に適している。
【００１６】
本発明は、ポリフッ化ビニル（ＰＶＦ）フィルムと共に使用するのが好ましい。本発明で使用するのに好ましい他のフィルムは、フッ素化されたエチレン／プロピレンコポリマー、エチレン／テトラフルオロエチレンコポリマー、パーフルオロ（アルキルビニルエーテル）、ポリフッ化ビニリデン（ＰＶＤＦ）から、またはフルオロポリマーのブレンド、例えばＰＶＤＦおよび非フルオロポリマー、例えばアクリルポリマーから製造される。
【００１７】
フルオロポリマーフィルムは、（１）フルオロポリマーの溶液、または（２）フルオロポリマーの分散系のいずれかである液体組成物から製造することができる。流延または押出し成型法によって、フルオロポリマーのかかる溶液または分散系からフィルムが形成される。溶融加工可能なフルオロポリマーの場合には、溶融押出し法が可能である。配向および無配向フルオロポリマーフィルムのどちらも、本発明の実施で使用することができる。流延した無配向フィルム上に印刷を行った場合には、向上した透明性が得られることが多い。
【００１８】
フィルム形成／乾燥プロセス中に気泡が形成するのを防ぐのに十分高い沸点を有する溶剤を用いて、ポリフッ化ビニリデンまたはフッ化ビニリデンのコポリマーの一般的な溶液または分散系を調製した。これらの溶液または分散系中のポリマー濃度は、溶液の使用可能な粘度を達成するように調節され、一般に、溶液の約２５重量％未満である。適切なフルオロポリマーフィルムは、米国特許第３，５２４，９０６号、同第４，９３１，３２４号、同第５，７０７，６９７号に記載のように、主要成分としてポリフッ化ビニリデン、またはそのコポリマーおよびターポリマー、およびアクリル樹脂のブレンドから形成される。
【００１９】
本発明の好ましい形態では、ポリフッ化ビニル（ＰＶＦ）のフィルムを用いて、フルオロポリマー分散系から適切なフィルムを製造することができる。かかる分散系の性質および調製は、米国特許第２，４１９，００８号、同第２，５１０，７８３号、同第２，５９９，３００号に詳細に記載されている。適切なＰＶＦ分散系は、例えば炭酸プロピレン、Ｎ−メチルピロリドン、γ−ブチロラクトン、スルホラン、およびジメチルアセトアミド中で形成することができる。分散系中のＰＶＦの濃度は、使用する特定のポリマーおよびプロセス装置および条件によって異なるだろう。一般に、フルオロポリマーは、分散系の約３０〜約４５重量％を構成するだろう。
【００２０】
ポリフッ化ビニルのフィルムは、米国特許第３，１３９，４７０号および同第２，９５３，８１８号に記載の方法などの、押出し成形法によって形成することが可能である。これらの特許では、ポリフッ化ビニル分散系を、スロットキャストホッパーに連結される加熱押出し機に供給することが記載されている。ポリフッ化ビニルの融合した強靭な押出し物を、潜伏性溶剤を含有するフィルムの形状で連続的に押出し成形する。フィルムは単に乾燥させることもできるし、あるいは、加熱し、１つ以上の方向に配向し、溶剤をフィルムから蒸発させることができる。伸張を用いる場合、配向フィルムが製造される。代替方法としては、ポリフッ化ビニルのフィルムを、潜伏性溶剤中のポリマーの希釈分散系から流延することが可能であり、無配向フィルムが製造される。
【００２１】
フルオロポリマーフィルム流延プロセスにおいて、支持体上に分散系を流延することによって、吹付け、ロールコーター、ナイフコーター、カーテンコーター、グラビアコーター、または縦筋もしくは他の欠点無く実質的に均一なフィルムを塗布することが可能な他の任意の方法など、従来の適切な手段のいずれかを用いることによって、フルオロポリマーは所望の形状に形成される。流延分散系の厚さは、得られたフィルムが自立膜であり、かつ分散液が流延される基材から満足に除去するのに十分な厚さを有する限り、重要ではない。一般に、少なくとも約０．２５ミル（６．４μｍ）が満足のいく厚さであり、約１５ミル（３８１μｍ）までの厚さは、本発明の分散系流延技術を用いることによって製造することができる。特定のポリマーおよび融合する条件に応じて、多種多様な支持体を本発明による流延フィルムに用いることができる。分散系が流延される表面は、それが融合した後に、完成フィルムを容易に取り外すことができるように選択すべきである。適切な支持体をフルオロポリマー分散系を流延するのに使用することが可能であり、適切な支持体の例には、ポリマーフィルムまたはスチールベルトが含まれる。
【００２２】
フルオロポリマー分散系を支持体上に流延した後、次いでフルオロポリマーを加熱して、フルオロポリマーを融合させてフィルムを形成する。ポリマーを融合するのに用いられる条件は、使用するポリマー、流延分散系の厚さ、特に作業条件によって異なるだろう。通常、ＰＶＦ分散系を用いる場合には、約３４０°Ｆ（１７１℃）〜約４８０°Ｆ（２４９℃）のオーブン温度を用いて、フィルムを融合させることが可能であり、約３８０°Ｆ（１９３℃）〜約４５０°Ｆ（２３２℃）の温度は、特に満足のいく温度であることが見出されている。もちろんオーブンの温度は、処理されるポリマーの温度を示すものではなく、ポリマーの温度はそれよりも低いだろう。融合後、完成フィルムを、従来の適切ないずれかの技術を用いることによって、支持体から取り除く。
【００２３】
好ましい実施形態では、フルオロポリマーフィルムの表面は、付着性を高めるために処理された表面である。フィルムをガス状ルイス酸に、硫酸に、または熱い水酸化ナトリウムにさらすことによって、表面処理を行うことができる。その表面は、反対面を冷却すると同時に、一方または両方の面を裸火にさらすことによって処理できることが好ましい。付着性を高める処理は、コロナ処理などの高周波、火花放電にフィルムをさらすことによっても達成することができる。アルカリ金属浴処理または電離放射線、例えば電子ビームなどのさらなる処理もまた有用である可能性がある。
【００２４】
疎水性インク受容ポリマー組成物
本発明に使用されるインク受容ポリマーは、複数の必要条件および機能を有する。それは、フルオロポリマー保護フィルムと相溶性である。「相溶性」とは、インク受容コーティングの溶液が、塗布した際にフルオロポリマー表面を湿潤し、かつ乾燥中にフルオロポリマー表面に対する強い付着を生じるであろうことを意味する。乾燥後のインク受容組成物は、コーティングしたフィルムを移送することができるように、室温で粘着性ではないことが好ましい。フルオロポリマーフィルムについて上述のように、それは光学的に透明である。それは疎水性であり、そのため、親水性コーティングと異なり、コーティングおよび／またはインクの完全性を侵す可能性のある屋外での使用中、環境からの水分を吸収しない。それは、インクジェット装置から堆積された非水性の溶剤型インクを受け入れ、それに付着する。好ましい一実施形態では、以下に記載するように、追加の接着剤の必要なく、それは基材に付着可能である。感圧接着剤などの追加の接着剤を塗布して、基材にフルオロポリマーフィルムを接着する場合、インク受容組成物は、感圧接着剤と相溶性である。
【００２５】
ピエゾ方式プリンターにおいて、溶剤型インクを用いて高品質の画像を作製するために、疎水性インク受容ポリマー組成物のコーティングは、非水性の溶剤型インク中のバランスのとれた溶剤の吸収を提供することが好ましい。「バランスのとれた溶剤の吸収」とは、湿潤に続いて、非水性の溶剤型インク中の溶剤の十分な吸収が、疎水性インク受容ポリマー層で生じ、コーティングのひび割れまたは完全溶解を生じることなく、インクを固着することを意味する。バランスのとれた溶剤吸収を達成するためには、疎水性インク受容ポリマーコーティングの特性は、以下でさらに詳細に説明される、使用する特定のインクの溶剤と一致すべきである。
【００２６】
第一に、疎水性インク受容ポリマーコーティングは、非水性の溶剤型インクの溶剤によって有効に湿潤されることが可能であることが好ましい。そうでなければ、ディウェッティングに関連する、画像欠陥を残す接触表面領域を最小限にする試みが失敗に終わり、インクが堆積された領域に不十分な付着が生じるであろう。
【００２７】
第二に、そのコーティングは、インク固着を達成するのに十分な量のインク溶剤を吸収するのが可能なことが好ましい。十分に吸収されると、意図する位置に印刷ドットの固着が生じ、多くのドットが結合して、乾燥すると歪んでぼやけた画像が形成される、液溜まりに結合するのが防止される。さらに、インク溶剤の吸収はまた、指触乾燥を速める助けとなり、製造が迅速化される。溶剤吸収は、インクとインク受容ポリマーコーティングとの間の強い付着も促進する。
【００２８】
最後に、インク受容ポリマーコーティングは、インク溶剤の一部を吸収することが好ましく、そうすることにより、インク受容ポリマーは、ひび割れまたは完全溶解を生じないことが好ましい。これに関して、コーティングにおけるポリマーの架橋は、有益であることが見出されている。ひび割れが生じた場合、コーティングの割れによって、基材が画像を透き通してしまい、色の明瞭さが弱まるだろう。コーティングの溶解が生じた場合、フルオロポリマーが露出され、ディウェッティング現象が起こる可能性がある。さらに、インクへのコーティングポリマーの溶液が生じた場合、コーティングポリマーは、インク分散系の品質に互いに悪影響を及ぼし、顔料の凝集およびそれに伴う色の濃さの低下が生じる。
【００２９】
バランスのとれた溶剤吸収を達成する、上記の一連の所望のコーティングおよびインク溶剤の相互作用は、特定のインク系のコーティング組成物の特性を決定する。
【００３０】
本発明で有用な疎水性インク受容ポリマー組成物には、アミン官能性ポリマー；アジピン酸および例えば１，２−エタンジオール、１，４−ブタンジオールおよび１，６−ヘキサンジオールなどの脂肪族ジオールから誘導されたポリエステルなどの脂肪族ポリエステル；およびポリエステルジオールと、ヘキサメチレンジイソシアネートのイソシアヌレートまたはビウレットトリマーなどの脂肪族ポリイソシアネートとの組合わせから誘導される、それらが架橋されたポリエステル−ウレタン（ＰＥＵ）生成物が含まれる。
【００３１】
好ましい架橋ポリエステル−ウレタン生成物には、（１）アジピン酸ベースのポリエステル、Ｐｌｉｏｂｏｎｄ−４５４９（Ａｓｈｌａｎｄ社、オハイオ州ダブリン）＋ヘキサメチレンジイソシアネートトリマー、Ｄｅｓｍｏｄｕｒ−３３００（Ｂａｙｅｒ社、ペンシルヴェニア州ピッツバーグ）からの脂肪族ポリエステルウレタン（ＰＥＵ）、および（２）アジピン酸ベースのポリエステル、Ｐｌｉｏｂｏｎｄ−４４６４（Ａｓｈｌａｎｄ社）＋ヘキサメチレンジイソシアネートトリマー、Ｄｅｓｍｏｄｕｒ−３３００（Ｂａｙｅｒ社）からの脂肪族ポリエステルウレタン（ＰＥＵ）が含まれる。
【００３２】
本発明で有用なアミン官能性ポリマーには、限定されないが、アクリルポリマー、ポリアミド、ポリウレタン、ポリエステル、ポリアジリジン、およびエポキシポリマーが含まれる。アミン官能性ポリマーの好ましい一形態は、Ｓｉｍｍｓによる米国特許第３，１３３，８５４号に記載のアミン官能性アクリルコポリマーである。これらのアミン官能性アクリルコポリマーは、ヒドロキシルラジカルおよび隣接する炭素原子に結合するアミノラジカルをそれぞれ保持する置換基を有するビニル付加重合ポリマーを含む。アミノラジカルは少なくとも１つの活性水素原子を保持し、置換基におけるアミノラジカルは、ポリマー重量に対してアミノ窒素を０．０１〜１．０％含有する。かかるビニル付加重合ポリマーは、例えば、ラジカル触媒存在下で塊状重合、溶液重合、乳化重合または粒状重合などの公知の方法によって、１種以上のエチレン性不飽和モノマーを、側基エポキシ置換基を含有する、少量部分のモノマーと共重合することによって調製することが好ましい。次いで、得られたコポリマーを、アンモニアまたは第一級モノアミンと反応させて、本明細書中で使用するポリマーを生成する。あるいは、アンモニアまたは第一級モノアミンを、側基エポキシ置換基を含有するエチレン性不飽和モノマーと反応させることが可能であり、得られたアンモニア化またはアミノ化されたモノマーを、他の、かつエポキシを含有しないビニルモノマーと共重合することができる。
【００３３】
本発明のインク受容組成物で使用するビニルポリマーの主要成分として使用することができるビニルモノマーの例は、メチルアクリレート、エチルアクリレート、シクロヘキシルアクリレート、ベンジルアクリレート、ナフチルアクリレート、オクチルアクリレート、ｔ−ブチルアクリレート、メチルメタクリレート、エチルメタクリレート、ブチルメタクリレート、オクチルメタクリレート、ステアリルメタクリレート、ブチルエタクリレート、エチルα−クロロアクリレート、エチルα−フェニルアクリレート、ジメチルイタコネート、エチルα−メトキシアクリレート、プロピルα−シアノアクリレート、ヘキシルα−メチルチオアクリレート、シクロヘキシルα−フェニルスルホニルアクリレート、ｔ−ブチルエタクリレート、クロトン酸エチル、２−ヒドロキシプロピルアクリレート、２−ヒドロキシプロピルメタクリレート、２−ヒドロキシエチルアクリレート、２−ヒドロキシエチルメタクリレート、ｎ−ブチルアクリレート、２−エチルヘキシルアクリレート、２−エチルヘキシルメタクリレート、ラウリルアクリレート、ラウリルメタクリレート、マレイン酸ジメチル、ケイ皮酸イソプロピル、ブチルβ−メトキシアクリレート、シクロヘキシルβ−クロロアクリレート、アクリルアミド、α−フェニルアクリルアミド、メタクリルアミド、Ｎ，Ｎ−ジメチルアクリルアミド、Ｎ−シクロヘキシルメタクリルアミド、イタコンアミド、アクリロニトリル、クロトンニトリル、α−クロロアクリロニトリル、メタクリロニトリル、α−フェニルアクリロニトリル、Ｎ−フェニルマレイミド、Ｎ−ブチルイタコンイミドおよびそれらの混合物を含むα、β−不飽和酸の誘導体；酢酸ビニル、安息香酸ビニル、ピメリン酸ビニル、ステアリン酸ビニル、ビニルメチルエーテル、ビニルブチルエーテル、ビニルフェニルスルフィド、ビニルドデシルスルフィド、ビニルブチルスルホン、ビニルシクロヘキシルスルホン、塩化ビニル、フッ化ビニル、Ｎ−ビニルベンゼンスルホンアミド、Ｎ−ビニルアセトアミド、Ｎ−ビニルカプロタクタム、スチレンおよびビニルトルエンなどのビニル誘導体；アリルフェニルエーテル、アリルシクロヘキシルアセテート、Ｎ，Ｎ−ジメチルアリルアミン、エチルアリルオキシアセテート、アリルベンゼン、アリルシアニドおよびアリルエチルスルフィドなどのアリル誘導体；ジエチルメチレンマロネート、ジケテン、エチレングリコールケテンアセタール、メチレンシクロペンタン、塩化ビニリデンおよびビニリデンジスルホンなどのメチレン型誘導体；ビニレンカーボネート、アクロレインアセタール、メチルビニルケトン、ビニルホスホネート、アリルホスホネート、ビニルトリアルコキシシランなどのその他の化合物；およびそれらの混合物である。上述のうち、エポキシを含有しないビニルモノマー、アクリル酸エステル、特にアクリル酸およびメタクリル酸と、炭素原子１〜８個のアルキル−、アリールもしくはシクロ−脂肪族アルコールとのエステルが好ましい。
【００３４】
組成物を形成するのに使用することができるエポキシ含有モノマーは、例えばグリシジルメタクリレート、グリシジルアクリレート、アリルグリシジルエーテル、ブタジエンモノエポキド、ビニル−シクロヘキセンエポキシド、グリシジルオキシエチルビニルスルフィド、グリシジルソルベート、グリシジルリシノレエート、グリシジルビニルフタレート、グリシジルアリルフタレート、グリシジルアリルマレエート、グリシジルビニルエーテル、アリルα，β−エポキシイソバレレートおよびそれらの混合物である。グリシジルアクリレートおよびメタクリレートは、調節された少ない量で容易に共重合することが可能であり、それによって導入されたエポキシ基がアンモニアおよびアミンと容易にかつ実質的に完全に反応することから特に好ましい。
【００３５】
代替方法では、エポキシ含有モノマーの代わりに、アクリル酸またはメタクリル酸を用いて、その酸をアジリジンと反応させて、第一級アミン、好ましくはエチレンイミンまたはプロピレンイミンを形成することによって、アミン官能性アクリルコポリマーが形成される。
【００３６】
本発明に特に好ましいのは、第一級アミン官能性アクリルコポリマー、好ましくはＣ８以下のモノアルキルアミンである。例えば、メチルメタクリレート／ブチルメタクリレート／グリシジルメタクリレート（３２．５／６４．０／３．５）を後にアンモニアと反応させて、第一級アミン官能性アクリルコポリマーを生成し、メチルメタクリレート／グリシジルメタクリレート（９８／２）を後にアンモニアと反応させて、第一級アミン官能性アクリルコポリマーを生成する。好ましいアミン官能性アクリルコポリマーの他の例には、メチルメタクリレート／ブチルメタクリレート／２−ヒドロキシ−３−アミノプロピルメタクリレートの３２／６４／４コポリマーが含まれる。
【００３７】
上述のように、架橋インク受容ポリマーコーティングは、ひび割れまたは完全溶解を防ぐために、インク溶剤のバランスのとれた溶剤吸収を提供するのに有益である。このように、好ましい架橋インク受容コーティング組成物の例は、３３／４４／８／１５のメチルメタクリレート／ブチルメタクリレート／ブチルアクリレート／１−アミノイソプロピルメタクリレートおよびビスフェノール−Ａジグリシジルエーテル架橋剤（Ｓｈｅｌｌ社製のＥｐｏｎ８２８）であり、アクリル１４部に対してエポキシ架橋剤１部である。
【００３８】
アミン官能性ポリマーをフルオロポリマーフィルムに適用するための適切な溶剤は、トルエン、キシレン、ブタノール、ペンタノール、イソプロパノール、シクロペンタン、オクタン、エトキシエタノール、および他の脂肪族、脂環式、および芳香族炭化水素、アルコール、エーテルおよびそれらの混合物などの様々な揮発性溶剤のいずれかである。かかる溶液中のアミン官能性ポリマーの濃度は通常、約１０重量％〜約４０重量％である。例えば、吹付け塗り、浸し塗り、ロール塗布等を含む、様々なコーティング方法のいずれかを用いることができる。
【００３９】
インク受容組成物は、添加剤として１種以上の光安定剤を含有することが可能であり、本発明の物品中に組み込まれた場合には、光安定剤は、日光にさらされることによって生じる損傷を低減することによって印刷画像を保護する。光安定剤添加剤は、ヒドロキシベンゾフェノンおよびヒドロキシベンゾトリアゾールなどの紫外線を吸収する化合物を含む。他の可能性のある安定剤添加剤には、ヒンダードアミン光安定剤（ＨＡＬＳ）および酸化防止剤が含まれる。
【００４０】
疎水性インク受容組成物を、付着を高めるために活性化されていることが好ましいフルオロポリマーフィルム上にコーティングする。そのフィルムの少なくとも１つの表面に疎水性インク受容組成物の溶液を塗布することによって、コーティングを行い、乾燥している場合に厚さ１〜５０μｍ、さらに好ましくは２．５〜８μｍの層を形成することが好ましい。コーティングされたフルオロポリマーフィルムを、１００〜３００°Ｆ（３８〜１４９℃）のおおよその温度のオーブンに通して、組成物を乾燥させ、コーティングフィルムを形成し、それによって、コーティングフィルムを巻いて、保存または所望の場合には輸送することができるという点で、取り扱いの容易さが付与される。
【００４１】
好ましい一実施形態において、疎水性インク受容組成物は、熱活性化可能な接着剤でもある。Ｓｉｍｍｓによる米国特許第３，１３３，８５４号に記載のアミン官能性アクリルポリマーは、高い接着強さおよび高い凝集強さの両方を有し、耐候性であり、層間の付着性または凝集力を減少させることなく多種多様な形状に容易に成形可能である接着剤層として開示されている。組成物の付着性は熱によって活性化される。例えば、基材および組成物でコーティングされたフィルムを、ニップにおいて、層を密接に接触させるのに十分な圧力で、１２５〜３００℃、好ましくは１５０〜２５０℃の温度で数秒から１０分間加熱する。１６０〜２００℃の温度で、特定のアクリルアミン官能性コポリマーを１〜３秒間ほどの短い時間加熱した場合に、適切な接着が形成されている。
【００４２】
フルオロポリマーフィルムを様々な基材材料に接着するのに一般に使用されている組成物は、デジタル・インクジェットプリンターのインク受容組成物としても機能することができるのは、最も驚くべきことである。
【００４３】
インクおよびプリンター
本発明の物品は、疎水性インク受容組成物を有するフルオロポリマーフィルム面上に画像を印刷することによって製造される。その画像は、非水性の溶剤型インクが供給されるインクジェット・プリントヘッドを用いて印刷される。好ましい実施形態では、非水性の溶剤型インクの供給と接触する圧電結晶に電圧パルスをかけて、その結果インクヘッド内に前記インクを放出するための圧力パルスが発生することによって、プリントヘッドが動作する。本発明で有用なピエゾ方式インクジェットプリンターは、ＶＵＴＥｋ（ニューハンプシャー州メレディス）によって市販されているＶＵＴＥｋ（登録商標）ＵｌｔｒａＶｕ２３６０ＳＣプリンターである。
【００４４】
そのインク組成物は非水性であり、上述のようにインク受容ポリマー層上でのバランスのとれた溶剤吸収を促進することが好ましい溶剤を含有する。この種類のインクで使用される溶剤は、２−ブトキシエチルアセテートである。
【００４５】
基材
本発明の物品は、透明なフルオロポリマーフィルムを基材に付着することによって製造される。本発明を説明する目的で、フルオロオロポリマーフィルムの「内面」は、印刷画像を有する疎水性インク受容組成物を有するフィルムの表面である。フルオロポリマーフィルムは、その内面が基材に対面して付着され、フルオロポリマーフィルムを通して画像を見ることが可能であり、かつフィルムによって保護されるように基材に付着される。
【００４６】
基材は、保護された画像の支持体として機能する。多くの異なる基材が本発明に有用である。いくつかの例には、金属基材、特に鉄、鋼、アルニミウム、ステンレス鋼；ガラス、磁器またはセラミックス；織物、紙、厚紙、木材、合板、セメント板およびプラスチックが含まれる。ポリマー基材は、熱可塑性材料または熱硬化性材料のいずれであってもよい。一般的なポリマー基材には、限定されないが、中でも、硬質または軟質ポリビニルクロライド（ＰＶＣ）、アクリル樹脂、ＰＶＣ／アクリルブレンド、ポリカーボネート、ポリスチレン、ＡＢＳ（アクリル−ブタジエン−スチレン）、熱可塑性または不飽和ポリエステル、フェノール樹脂、エポキシ、エンジニアリング熱可塑性材料が含まれる。これらの基材は、軟質または硬質のシートまたはフィルムの形状であることが好ましい。基材のサイズ、形、およびトポグラフィーは異なってもよい。
【００４７】
上述のようにフルオロポリマーフィルムの内面を基材に付着する一方法は、熱を加えて、疎水性インク受容組成物の付着性を活性化する方法である。代替方法としては、疎水性インク受容組成物および印刷画像を既に有するフルオロポリマーの内面に、感圧接着剤を塗布して、感圧接着剤を活性化するために圧力をかけることができる。感圧接着剤は、インク受容層および基材に付着し、かつインク受容層および基材と相溶性である。フルオロポリマーについて上述のように、接着剤は光学的に透明であるか、または印刷画像に適切なコントラストを提供する適切ないずれかの色である。接着剤によって、フルオロポリマーフィルムと基材との間に強い接着結合が生まれる。
【００４８】
適切な感圧接着剤には、アクリルホモポリマーまたはコポリマーおよび／または酢酸ビニルホモポリマーまたはコポリマーをベースとする接着剤が含まれる。特に好ましい接着剤は、Ｆｌｅｘｃｏｎ（マサチューセッツ州スペンサー）から入手可能な白色転写感圧接着剤、ＦｌｅｘｍｏｕｎｔＴＴ２００ＥＸＶ−６３０Ｗｈｉｔｅである。特に好ましい他の接着剤は、Ａｖｅｒｙ　Ｗｈｉｔｅ　Ｔｒａｎｓｆｅｒ　Ｔａｐｅ（転写テープ）７２０Ｗ（白色）および７２０（透明）である。
【００４９】
本発明の物品は、すば抜けた耐候性、耐摩耗性、耐溶剤性、成形性および優れた層間付着性および層間剥離に対する耐性を有する。それらは、薬品、汚れ、しみ、落書き、および太陽光線による劣化に対して耐性を有する。多くの用途の例には、事務用複写機で作製されたものから、大型印刷によって作製されたものまで、すべてのサイズの標識、ポスター、広告掲示板および横断幕が含まれる。落書きに対する耐性があることから、本発明の物品は、航空機、自動車、トラック、バスおよび列車の外面および内面の両方のグラフィックおよび装飾用ラミネートの用途を有する。かかる物品は、建築物、貨物専用コンテナ、および船舶用途でもまた適用可能性を有する。
【００５０】
試験方法
印刷付着性試験
１．指の爪による付着性
指の爪による引っかき試験は、フィルムから印刷画像を剥がす、または剥離するための、指の爪の使用を含む。良好な印刷付着性は、フィルムから印刷を除去する際の特徴的に増大する難易度および残存する印刷の品質の目視検査によって判断される。
【００５１】
２．感圧テープ−ＡＳＴＭ法　Ｄ３３５９Ａ
感圧接着テープ試験は、アグレッシブな感圧接着テープをフィルム表面に塗布し、そのテープを除去することを含む。関係するフィルム基材が比較的薄いため、指定のＡＳＴＭ試験の修正形態を、指定のクロスハッチの代わりにコーティングの縁を用いて行う。コーティングの縁とは、コーティングしたフルオロポリマーフィルムとコーティングしていないフルオロポリマーフィルムとの間の境界の領域を意味する。その手順は、試料基材を印刷し、コーティングしたフルオロポリマーフィルムとコーティングしていないフルオロポリマーフィルムとの間の境界を覆う、アグレッシブな感圧接着テープ（最小剥離強さ２０００ｇ／インチ）の３インチ×１インチ（７．５ｃｍ×２．５ｃｍ）片を貼り付けることを含む。とがっていない物（これらの例としては、ハサミの柄の部分）を用いて、そのテープをしっかりと所定の位置に押し付ける。コーティングされていない試料の縁からコーティングされた試料の縁まで、そのテープをほぼ１８０°で剥離する。コーティングおよびインク除去の程度を評価する。良好な印刷付着性は、フィルムから印刷を除去する際の特徴的に増大する難易度および残存する印刷の品質の目視検査によって判断される。
【００５２】
耐候試験
フィルム構造物およびフィルム構造物から形成されたラミネートの促進耐候性能は、Ａｔｌａｓ社（イリノイ州シカゴ）から入手可能なキセノン促進耐候装置を用いて、ＳＡＥ　Ｊ１９６０に従って決定される。
【００５３】
（実施例）
実施例１−アミン官能性アクリルコポリマー受容コーティングを有するＰＶＦフィルム
透明なフルオロポリマー保護フィルムを製造し、疎水性インク受容組成物でコーティングし、非水性の溶剤型インクが供給されるインクジェット・プリントヘッドを用いて画像を印刷する。
【００５４】
軽量化混合機中で以下に示す成分（部は重量による）を合わせ、混合し、続いてガラスビーズを用いて、Ｎｅｔｚｓｃｈミルにおいて混合物を分散させることによって、フルオロポリマー分散系を形成する。
2004512993.tif 000002
【００５５】
裏面グラビア印刷法および３５ＴＨ（３重らせん）グラビアロールを用いて、約３ミルの一時的なポリエチレンテレフタレート（ＰＥＴ）担体上に得られた分散系を流延することによって、透明なポリフッ化ビニル（ＰＶＦ）保護フィルムを製造する。コーティングした未乾燥の分散系を、３段エアーフローテーションオーブンに８０フィート（２４ｍ）／分で通す。最初のオーブン段は４２５°Ｆ（２１８℃）で設定し、他の２段は３９０°Ｆ（１９９℃）に設定する。オーブンから出たら、１６ワット−分／平方フィート（１．５ワット−分／平方メートル）で、フィルムをコロナ放電処理する。このプロセスによって、インク受容組成物に接着するための表面処理を有する厚さ１ミル（２５μｍ）のポリフッ化ビニルフィルムが製造される。
【００５６】
インク受容コーティング溶液は、以下の成分（部は重量による）を合わせ、軽量化混合機で攪拌することによって調製される。
2004512993.tif 000003
＊アンモニアと後に反応し、グリシジル基が２−ヒドロキシ−３−アミノプロピル基に転化され、トルエンおよびイソプロパノールの溶剤中で第一級アミン官能性アクリルコポリマーを生成する、メチルメタクリレート／グリシジルメタクリレート（９８／２）
【００５７】
裏面グラビア法および５０ＴＨグラビアロールを用いて、ライン速度１２５フィート（３８ｍ）／分で、コロナ放電処理したポリフッ化ビニルフィルム上に、得られた溶液をコーティングする。乾燥オーブンはこの工程では２００°Ｆ（９３℃）に設定する。
【００５８】
次いで、得られた３層フィルムを、ＶＵＴＥｋ（登録商標）ＵｌｔｒａＶｕ２３６０　ＳＣプリンター（ＶＵＴＥｋ社、ニューハンプシャー州メレディック）で印刷するベースとして使用する。ピエゾ方式ドロップオンデマンド型インクジェットプリンターでＩｎｋｗａｒｅタイプ３の溶剤型インク（２−ブトキシエチルアセテートを含有）で４０フィート（１２ｍ）／時にて印刷し、画像が製造され、インクは、アクリルでコーティングされたフィルムに付着する。そのフィルムを、１）指の爪による引っかき試験、および２）アグレッシブな感圧接着テープを塗布し、除去することによる、インクを除去する試みにかける。すべての画像が良好な耐摩耗性およびテープ付着の結果を示す。
【００５９】
比較例Ａ−疎水性インク受容ポリマーコーティングを含まないＰＶＦフィルム
ポリフッ化ビニルフィルムを実施例１に記載のように製造する。フィルムはコロナ放電処理されるが、インク受容コーティングはフィルムに塗布されない。印刷は、実施例１で使用したのと同じピエゾ方式ドロップオンデマンド型インクジェットプリンターで試みられる。印刷の試みは失敗に終わった。フルオロポリマー表面上でインクが液溜まりを形成し、流れる。
【００６０】
実施例２−アミン官能性アクリルコポリマー受容コーティングを有するＰＶＦフィルム
本発明による物品は、実施例１で作製された、透明な保護フィルムを用いて製造される。インク受容アクリル層は、画像を保持するフルオロポリマーフィルムを基材に接着するのに使用される熱活性化可能な接着剤である。
【００６１】
アルミニウムパネルに恒久的に接着される、白色のポリフッ化ビニルフィルム製の基材を作製する。そのアルミニウムパネルを、ＤｕＰｏｎｔ社（デラウェア州ウィルミントン）から入手可能な２８部のアミノ官能性アクリル接着剤６８０７０と、Ａｓｈｌａｎｄ　Ｃｈｅｍｉｃａｌ社（オハイオ州ダブリン）から入手可能な１部のエポキシ官能性架橋剤ＥＰＯＮ（登録商標）８２８との混合物でコーティングする。そのコーティングしたパネルを２５０°Ｆ（１２１℃）のオーブン内で３分間乾燥させる。火炎処理によって付着性が活性化された、白色のポリフッ化ビニルフィルムを、パネルの接着剤側と接触して配置し、３２５°Ｆ（１６３°）および１００ｐｓｉ（６８９ｋＰａ）で液圧プレスにおいて３分間接着する。
【００６２】
実施例１で作製された、透明な保護ポリフッ化ビニルフィルムを、保護フィルムの内面（すなわち、アクリルコーティングおよび画像を有する表面）が白色ポリフッ化ビニルフィルムと接触するように、基材の白色ポリフッ化ビニルフィルムに対して配置する。フィルム／基材を液圧プレスに配置し、そのプレスを３６０°Ｆ（１８２°）に５分間加熱して、アルミニウムパネルの白色ポリフッ化ビニルフィルム側に保護フィルムを接着する。そのフィルム／基材を室温に冷却し、透明なポリフッ化ビニル保護フィルムからＰＥＴ担体層を除去し、その画像がフルオロポリマーフィルムを通して見ることが可能であり、かつフルオロポリマーフィルムによって保護されている、本発明による物品を製造する。
【００６３】
その物品を促進耐候調査にかける。２４００キロジュール（おおよそ３年のフロリダ垂直暴露）で、画像には目に見える劣化は観察されない。
【００６４】
実施例３−アミン官能性アクリルコポリマー受容コーティングを有するＰＶＦフィルム上の感圧接着剤オーバーコート
実施例１で作製された、透明な保護フィルムを用いて、本発明による物品を製造した。インク受容アクリル層を感圧接着剤でオーバーコートして、画像を保持するフルオロポリマーフィルムを基材に接着する。
【００６５】
実施例１で作製された、透明なポリフッ化ビニル保護フィルムは、ニップを用いて室温にて、シリコーンコート紙の一時的なライナー上の白色感圧転写接着剤層で、その内面（すなわちアクリルコーティングおよび画像を有する表面）にオーバーコートされる。このプロセスで使用される白色の感圧転写接着剤は、Ｆｌｅｘｃｏｎ社（マサチューセッツ州スペンサー）から入手可能なＦｌｅｘｍｏｕｎｔＴＴ２００　ＥＸＶ−６３０　Ｗｈｉｔｅである。感圧転写接着剤から一時的なライナーを除去する。感圧接着剤を有する透明な保護フィルムの内面は、圧力４０ｐｓｉ（２７６ｋＰａ）のニップにおける露出したアルミニウムパネルに対して配置される。ＰＥＴ担体層は、透明なポリフッ化ビニル保護フィルムから除去され、本発明による物品が製造され、その画像は、フルオロポリマーフィルムを通して見ることが可能であり、かつフルオロポリマーフィルムによって保護される。
【００６６】
その物品を促進耐候調査にかける。１２００キロジュール（およそ１．５年のフロリダ垂直暴露）では、画像には目に見える劣化は観察されない。
【００６７】
実施例４−アミン官能性アクリルコポリマー受容コーティングを有するＰＶＦフィルム
実施例１で作製された、透明なコロナ処理ポリフッ化ビニルフィルムを、巻線型ロッドを用いて、３２／６４／４のメチルメタクリレート／ブチルメタクリレート／２−ヒドロキシ−３−アミノプロピルメタクリレートコポリマーのインク受容コーティングでコーティングし、フレーム中で１２０℃で５分間乾燥させる。小さな試料（８．５インチ×１１インチ、２２ｃｍ×２８ｃｍ）を切断し、ビニル生地にテープで留め、次いでＶＵＴＥｋ（登録商標）ＵｌｔｒａＶｕ２３６０　ＳＣプリンター（ＶＵＴＥｋ社、ニューハンプシャー州メレディス）によって供給する。このようにして作製された印刷画像は鮮やかであり、かつ見栄えがし、ＡＳＴＭ法　Ｄ３３５９Ａテープ付着性試験によって損傷を受けず、インクまたはコーティングのいずれの剥離も示さない。
【００６８】
それに対して、溶液ポリエステルコーティング（マサチューセッツ州ミドルトンのＢｏｓｔｉｋ社から入手可能なＢｏｓｔｉｋ　７１３２）を同じＰＶＦフィルムに塗布し、ＶＵＴＥｋ（登録商標）ＵｌｔｒａＶｕ２３６０　ＳＣプリンターで印刷する。そのポリエステルコーティングおよびインクは、ＰＶＦフィルムに対してわずかな付着性を有し、テープ付着性試験を適用した場合に、ほぼ完全に除去される。
【００６９】
実施例５−架橋ポリエステルウレタン受容コーティング
インク受容コーティングが、アジピン酸ベースのポリエステル、Ｐｌｉｏｂｏｎｄ−４５４９（Ａｓｈｌａｎｄ社、オハイオ州ダブリン）およびヘキサメチレンジイソシアネートトリマー、Ｄｅｓｍｏｄｕｒ−３３００（Ｂａｙｅｒ社、ペンシルヴェニア州ピッツバーグ）からの脂肪族ポリエステルウレタン（ＰＥＵ）であることを除いては、実施例４で記載したように、インク受容コーティングを有する、印刷された、透明なコロナ処理ポリフッ化ビニルフィルムの小さな試料を作製する。このように作製された印刷画像は鮮やかであり、かつ見栄えがし、ＡＳＴＭ法　Ｄ３３５９Ａテープ付着性試験によって損傷を受けない。
【００７０】
実施例６−架橋ポリエステルウレタン受容コーティング
インク受容コーティングが、アジピン酸ベースのポリエステル、Ｐｌｉｏｂｏｎｄ−４４６４（Ａｓｈｌａｎｄ社）およびヘキサメチレンジイソシアネートトリマー、Ｄｅｓｍｏｄｕｒ−３３００（Ｂａｙｅｒ社）からの脂肪族ポリエステルウレタン（ＰＥＵ）であることを除いては、実施例４で記載したように、インク受容コーティングを有する、印刷された、透明なコロナ処理ポリフッ化ビニルフィルムの小さな試料を作製する。このように作製された印刷画像は鮮やかであり、かつ見栄えがし、ＡＳＴＭ法　Ｄ３３５９Ａテープ付着性試験によって損傷を受けない。
【００７１】
実施例７−印刷されたＦＥＰフィルム
使用するフルオロポリマーフィルムが、フッ素化されたエチレン／プロピレンコポリマーのフィルム、ＤｕＰｏｎｔ　Ｆｌｕｏｒｏｐｏｌｙｍｅｒｓ（デラウェア州ウィルミントン）から入手可能なＦＥＰ１００Ｃであることを除いては、実施例４で記載したように、インク受容コーティングを有する、印刷された、透明なフィルムの小さな試料を作製する。このように作製された印刷画像は鮮やかであり、かつ見栄えがし、ＡＳＴＭ法　Ｄ３３５９Ａテープ付着性試験によって損傷を受けない。
【００７２】
実施例８−印刷されたＰＦＡフィルム
使用するフルオロポリマーフィルムが、テトラフルオロエチレン／パーフルオロ（アルキルビニル）エーテルコポリマーのフィルム、ＤｕＰｏｎｔ　Ｆｌｕｏｒｏｐｏｌｙｍｅｒｓ（デラウェア州ウィルミントン）から入手可能なＰＦＡ１００ＣＬＰであることを除いては、実施例４で記載したように、インク受容コーティングを有する、印刷された、透明なフィルムの小さな試料を作製する。このように作製された印刷画像は鮮やかであり、かつ見栄えがし、ＡＳＴＭ法　Ｄ３３５９Ａテープ付着性試験によって損傷を受けない。
【００７３】
実施例９−印刷されたＥＴＦＥフィルム
使用するフルオロポリマーフィルムが、エチレン／テトラフルオロエチレンエーテルコポリマーのフィルム、ＤｕＰｏｎｔ　Ｆｌｕｏｒｏｐｏｌｙｍｅｒｓ（デラウェア州ウィルミントン）から入手可能なＴｅｆｚｅｌ（登録商標）１００ＣＬＺであることを除いては、実施例４で記載したように、インク受容コーティングを有する、印刷された、透明なフィルムの小さな試料を作製する。このように作製された印刷画像は鮮やかであり、かつ見栄えがし、ＡＳＴＭ法　Ｄ３３５９Ａテープ付着性試験によって損傷を受けない。
【００７４】
実施例１０−架橋アミン官能性アクリルコポリマー受容コーティング
実施例１で作製された、透明なコロナ処理ポリフッ化ビニルフィルムを、巻線型ロッドを用いて、３３／４４／８／１５のメチルメタクリレート／ブチルメタクリレート／ブチルアクリレート／１−アミノイソプロピルメタクリレートと、ビスフェノールＡジグリシジルエーテル架橋剤（Ａｓｈｌａｎｄ社製のＥｐｏｎ８２８）との、アクリル１４部に対してエポキシ架橋剤１部のインク受容コーティングでコーティングし、フレーム中で２４８°Ｆ（１２０℃）で５分間乾燥させる。小さな試料（２インチ×４インチ、５ｃｍ×１０ｃｍ）を熱板上に置き、コーティング面を上にして１６０°Ｆ（７１℃）に加熱する。次いで、これらの熱い試料に、エアブラシを用いてＩｎｋｗａｒｅタイプ３インクを吹き付け、その結果、個々の小さなドットが作製される。１００倍での顕微鏡検査によって、様々なドットサイズの多くが、Ｕｌｔｒａｖｕ　２３６０プリンターによってほぼ同じサイズに作製される、９０〜１２０ミクロンの範囲にあることが明らかとなる。これらのドットは均一かつ不透明であり、見栄えがする画像を作製するのに適切であると判断される。これらの試料もまた、ＡＳＴＭ法　Ｄ３３５９Ａテープ付着性試験によって損傷を受けない。
【００７５】
実施例１１−耐候性調査
透明な、コロナ放電処理ポリフッ化ビニルフィルムの試料を、実施例１で記載したようにインク受容組成物でコーティングする。単一顔料色のブロックを、ＶＵＴＥｋ（登録商標）ＵｌｔｒａＶｕ　２３６０　ＳＣプリンターを用いて、ポリフッ化ビニルフィルム試料上に印刷する。次いで、Ａと名づけた印刷試料を、白色転写接着剤（Ｆｌｅｘｃｏｎ社から入手可能なＦｌｅｘｍｏｕｎｔＥＸＶ６３０でアルミニウム基材に積層し、その結果、インクは転写接着剤と接触し、光安定剤含有フルオロポリマーフィルムによって保護される。インクおよびインク受容コーティングが保護されていない、露出している状態のままで、フルオロポリマーフィルムのコーティングしていない面に転写接着剤を塗布することによって、Ｂと名づけた印刷試料をアルミニウム基材に積層する。次いで、試料をＳＡＥ　Ｊ１９６０キセノンアーク促進耐候試験にさらす。２４００キロジュールの暴露（およそ２年のフロリダ垂直暴露）および６０００ジュールの暴露（およそ５年のフロリダ垂直暴露）後の印刷のブロックにおける色の変化（デルタＥ）を表１および２に示す。保護されている試料Ａと比較して、保護されていない試料Ｂの色の損失が大きいことから、光安定剤を含有する外面上のフルオロポリマーフィルムが屋外暴露からインクを保護する、本発明の構造物の利点が確認される。
【００７６】
【表１】
2004512993.tif 000004
【００７７】
【表２】
2004512993.tif 000005
【国際公開パンフレット】
2004512993.tif 000006
2004512993.tif 000007
2004512993.tif 000008
2004512993.tif 000009
2004512993.tif 000010
2004512993.tif 000011
2004512993.tif 000012
2004512993.tif 000013
2004512993.tif 000014
2004512993.tif 000015
2004512993.tif 000016
2004512993.tif 000017
2004512993.tif 000018
2004512993.tif 000019
2004512993.tif 000020
2004512993.tif 000021
2004512993.tif 000022
2004512993.tif 000023
2004512993.tif 000024
2004512993.tif 000025
2004512993.tif 000026
2004512993.tif 000027
2004512993.tif 000028
2004512993.tif 000029
【国際公開パンフレット（コレクトバージョン）】
2004512993.tif 000030
【国際調査報告】
2004512993.tif 000031
2004512993.tif 000032